ТЕРМОПЛАСТИЧНАЯ ФОРМОВОЧНАЯ КОМПОЗИЦИЯ НА ОСНОВЕ AES КАУЧУКА С МАТОВОЙ ПОВЕРХНОСТЬЮ

1. Термопластическая формовочная композиция, отличающаяся 60° матовостью и хорошими свойствами ударной вязкости, содержащая
(A) от 20 до 94,5 процентов по отношению к массе композиции (мас.%) ароматического (со)поли(эфир)карбоната,
(B) от 5 до 40 мас.% привитого (со)полимера, который включает EPDM прививочную основу и привитую фазу, которая совместима с ароматическим (со)поли(эфир)карбонатом, и
(C) от 0,5 до 20 мас.% линейного сополимера, содержащего, по меньшей мере, одну единицу, полученную из глицидилэфирного мономера, где блеск композиции ниже, чем блеск соответствующей композиции, которая не содержит компонент (С).
2. Композиция по п.1, где количество ароматического (со)поли(эфир)карбоната составляет от 37 до 84 мас.%.
3. Композиция по п.1, где количество привитого (со)полимера составляет от 10 до 20 мас.%.
4. Композиция по п.1, где количество линейного сополимера составляет от 1 до 8 мас.%.
5. Композиция по п.1, где ароматическим (со)поли(эфир)карбонатом является (со)поликарбонат.
6. Композиция по п.1, где (со)поликарбонатом является гомополикарбонат.
7. Композиция по п.1, также содержащая, по меньшей мере, один член, выбранный из группы, включающей смазывающий агент, смазку для формы, зародыш кристаллизации, антистатик, термостабилизатор, светостабилизатор, гидролитический стабилизатор, наполнитель, армирующий агент, краситель, пигмент, пламегаситель и ингибитор каплеобразования.
8. Композиция по п.1, где указанная привитая фаза включает сополимер, по меньшей мере, одного моновинилиденового ароматического мономера и, по меньшей мере, одного полярного сомономера.
9. Композиция по п.8, где полярным мономером является этиленненасыщенный нитрил.
10. Композиция по п.9, где этиленненасыщенным нитрилом является (мет)акрилонитрил.
11. Композиция по п.8, где указанным моновинилиденовым ароматическим мономером является, по меньшей мере, одно соединение, выбранное из группы, включающей стирол, α-метилстирол, α-этилстирол, α-метилвинилтолуол, α-метилдиалкилстиролы; замещенные на кольце алкилстиролы; замещенные на кольце галостиролы; имеющие в кольце алкил и галоген стиролы; винилнафталин; винилантрацен.
12. Композиция по п.1, где линейный сополимер имеет среднечисловую молекулярную массу от 10000 до 70000 и соответствует
где x и y равны целым числам, соответствующим указанным молекулярным массам.
13. Композиция по п.1, где линейный сополимер содержит, по меньшей мере, одну повторяющуюся единицу, полимеризованную из α-олефиновых мономеров.
14. Композиция по п.13, где указанные α-олефиновые мономеры являются соединениями, выбранными из группы, включающей этилен, пропилен, 1-бутен и 1-пентен.
15. Композиция по п.14, где линейный сополимер содержит полимеризованные глицидил(мет)акрилатные единицы.
16. Термопластическая формовочная композиция, отличающаяся 60° матовостью и хорошими свойствами ударной вязкости, содержащая
(A) от 20 до 94,5 процентов по отношению к массе композиции (мас.%) ароматического (со)поли(эфир)карбоната,
(B) от 5 до 40 мас.% привитого (со)полимера, который включает EPDM прививочную основу и привитую фазу, которая совместима с ароматическим (со)поли(эфир)карбонатом, и
(C) от 0,5 до 20 мас.% линейного сополимера, содержащего, по меньшей мере, одну единицу, полученную из глицидилэфирного мономера, и
(D) положительное количество вплоть до 40 мас.% винилового сополимера, где указанный блеск композиции ниже, чем блеск соответствующей композиции, которая не содержит компонент (С).
17. Композиция по п.16, где указанный виниловый сополимер содержит, по меньшей мере, 90 мас.% моновинилиденового ароматического мономера и, по меньшей мере, 1 мас.% моноэтиленненасыщенного полярного мономера.
18. Композиция по п.17, где указанным виниловым сополимером является стирол/акрилонитриловый сополимер.